カーボン繊維を20質量未満の量で含有する炭素からの成形品の製造方法であって、以下の工程:aカーボン繊維強化複合材からのくず部分またはスクラップ部分を破砕する工程、b工程aにおいて得られた破砕生成物、結合剤、炭素材料、および随意に1つまたは複数の添加剤からの混合物を製造する工程、その際、該混合物は20質量未満の繊維を含有する、c工程bにおいて得られた混合物を成形品に成形する工程、およびd工程cにおいて得られた成形品を炭化する工程を含む前記製造方法。工程aにおいて用いられたくず部分またはスクラップ部分が、好ましくはカーボン繊維強化プラスチック、カーボン繊維強化炭素、カーボン繊維強化コンクリートまたは上記の複合材の2つまたはそれより多くからの混合物から構成されていることを特徴とする、請求項1に記載の方法。工程aにおけるくず部分またはスクラップ部分の破砕を、シュレッダー、切断ミル、インパクトミルおよびハンマミルを用いて実施することを特徴とする、請求項1または2に記載の方法。カーボン繊維強化複合材からのくず部分またはスクラップ部分を、工程aにおいて主に、1mm~100mmの長さを有する粒子へと破砕し、その際、有利には破砕の間または破砕後に、方法工程aの破砕生成物が、平均粒径100μm未満を有するダスト粒子を特に好ましくは5質量未満有するように、破砕生成物からダストをふるいにより除去することを特徴とする、請求項1から3までのいずれか1項に記載の方法。工程aにおいて、くず部分またはスクラップ部分の破砕の間または破砕後に、複合材のマトリックスとカーボン繊維とを互いに解放し、その際、カーボン繊維からのマトリックスの解放を、有利には該くず部分またはスクラップ部分を、酸、アルカリまたは溶剤と接触させることによって引き起こすことを特徴とする、請求項1から4までのいずれか1項に記載の方法。工程aにおけるくず部分またはスクラップ部分の破砕の間、または好ましくは破砕後に、複合材のカーボン繊維からマトリックスを分離し、その際、カーボン繊維からのマトリックスの分離を有利にはふるいまたは分級によって実施し、その際、該分級を特に好ましくは回転機分級機、空気分級機またはジグザグ分級機において実施することを特徴とする、請求項1から5までのいずれか1項に記載の方法。工程bにおいて結合剤として、フェノール樹脂、ピッチ、フラン樹脂、フェニルエステル、および前記化合物の2つまたはそれより多くの任意の混合物からなる群から選択される化合物を用い、および/または工程bにおいて炭素材料として、コークス、好ましくはピッチコークス、冶金コークスまたは石油コークス、殊にニードルコークスを用い、その際、工程bにおいて、混合物中の炭素材料と結合剤との間の比を、特に好ましくは5:1~2:1に、および好ましくは4:1に調節することを特徴とする、請求項1から6までのいずれか1項に記載の方法。工程bにおいて、混合物の繊維含有率を、15質量未満、好ましくは10質量未満、特に好ましくは5質量未満、且つ、とりわけ特に好ましくは3質量未満に調節することを特徴とする、請求項1から7までのいずれか1項に記載の方法。工程dの後に、成形品を、有利には含浸ピッチである含浸剤で含浸させ、引き続き黒鉛化し、その際、該黒鉛化を特に好ましくは1800°C~3000°Cの温度、およびとりわけ特に好ましくは2300°C~2700°Cの温度で実施することを特徴とする、請求項1から8までのいずれか1項に記載の方法。工程aにおいて破砕されたくず部分またはスクラップ部分を、方法工程bに供給する前に、酸化処理に供し、その際、該酸化処理は有利には、酸化剤を含有する水浴中での酸化、電解質を含有する水浴中でのアノード酸化、または酸化剤を含有するガス流中での酸化を含むことを特徴とする、請求項1から9までのいずれか1項に記載の方法。カーボン繊維強化複合材からのくず部分またはスクラップ部分を、工程aの実施前、または工程aにおける破砕後ではあるが工程bの前に、炭化することを特徴とする、請求項1から10までのいずれか1項に記載の方法。以下の工程:aカーボン繊維強化炭素からのくず部分またはスクラップ部分を破砕し、且つその破砕生成物を随意に酸化する工程、b工程aにおいて得られた粉砕生成物、ピッチ、コークス、および随意に1つまたは複数の添加剤からの混合物を製造する工程、その際、該混合物は20質量未満の繊維を含有する、c工程bにおいて得られた混合物を、成形品に成形する工程、d工程cにおいて得られた成形品を炭化する工程、e工程dにおいて炭化された成形品を、含浸剤で随意に含浸させる工程、およびf工程dにおいて炭化された成形品または工程eにおいて含浸された成形品を、随意に黒鉛化する工程を含むことを特徴とする、請求項1から11までのいずれか1項に記載の方法。以下の工程:aカーボン繊維強化プラスチックからのくず部分またはスクラップ部分を破砕し、且つ随意にその破砕生成物を酸化する工程、b工程aにおいて得られた粉砕生成物、ピッチ、コークス、および随意に1つまたは複数の添加剤からの混合物を製造する工程、その際、該混合物は20質量未満の繊維を含有する、c工程bにおいて得られた混合物を、成形品に成形する工程、d工程cにおいて得られた成形品を炭化する工程、e工程dにおいて炭化された成形品を、含浸剤で随意に含浸させる工程、およびf工程dにおいて炭化された成形品または工程eにおいて含浸された成形品を、随意に黒鉛化する工程を含み、カーボン繊維強化プラスチックからのくず部分またはスクラップ部分を、工程aによる破砕前に炭化し、および/または工程aによる破砕生成物を随意の酸化の前に炭化し、その後、そのように得られた生成物を工程bに供給することを特徴とする、請求項1から11までのいずれか1項に記載の方法。以下の工程:aカーボン繊維強化コンクリートからのくず部分またはスクラップ部分を破砕し、且つ、マトリックスをカーボン繊維から有利にはふるいまたは分級によって分離する工程、b工程aにおいて得られた破砕カーボン繊維、ピッチ、コークス、および随意に1つまたは複数の添加剤からの混合物を製造する工程、その際、該混合物は20質量未満の繊維を含有し、c工程bにおいて得られた混合物を、成形品に成形する工程、d工程cにおいて得られた成形品を炭化する工程、e工程dにおいて炭化された成形品を、含浸剤で随意に含浸させる工程、およびf工程dにおいて炭化された成形品または工程eにおいて含浸された成形品を、随意に黒鉛化する工程を含む、請求項1から11までのいずれか1項に記載の方法。請求項1から14までのいずれか1項によって得られる成形品。